(57)【要約】  熱処理用の公知の装置は、石英ガラスから成る炉ライニングにより取り囲まれたプロセス室と、加熱装置と、反射体とを有している。この公知の装置を起点として、簡単かつ態様な形式で製造可能であり、加熱素材の迅速な加熱および冷却ひいては短いプロセス時間を可能にし、これにより長い寿命により優れている、炉ライニングを備える熱処理用の装置を提供するために、炉ライニングが、複数の壁エレメントを有しており、壁エレメントがプロセス室に面した側と、プロセス室とは反対に位置する側とを有しており、複数の壁エレメントのうちの少なくとも１つの壁エレメントが複数の石英ガラス管を有しており、該石英ガラス管はＳｉＯ２含有の結合材料により互いに結合されていることが提案される。
2015513058.tif 000002
【特許請求の範囲】
【請求項１】
石英ガラスから成る炉ライニングによって取り囲まれたプロセス室と、加熱装置と、反射体とを備えた熱処理用の装置であって、
前記炉ライニングは、複数の壁エレメントを有し、該壁エレメントは、プロセス室に面した側と、プロセス室とは反対に向けられた側とを有し、前記壁エレメントのうちの少なくとも１つの壁エレメントは、複数の石英ガラス管を有しており、該石英ガラス管はＳｉＯ２含有の結合材料を介して互いに結合されていることを特徴とする、熱処理用の装置。
【請求項２】
前記ＳｉＯ２含有の結合材料は、同時に反射体としても結合手段としても機能する、請求項１記載の装置。
【請求項３】
前記ＳｉＯ２含有の結合材料は、壁エレメントの、前記プロセス室に面した側に塗布されている、請求項１または２記載の装置。
【請求項４】
前記ＳｉＯ２含有の結合材料は、壁エレメントの、前記プロセス室とは反対の側に塗布されている、請求項１または２記載の装置。
【請求項５】
前記石英ガラス管は、円形の横断面を有しており、該石英ガラス管の外径は、４〜５０ｍｍの範囲にある、請求項１から４までのいずれか１項記載の装置。
【請求項６】
前記石英ガラス管のうち少なくとも１つの石英ガラス管内に、加熱装置の部品である加熱エレメントが配置されている、請求項１から５までのいずれか１項記載の装置。
【請求項７】
１つの壁エレメントの全ての石英ガラス管に加熱エレメントが装填されている、請求項６記載の装置。
【請求項８】
前記加熱エレメントは、放射器管と加熱フィラメントとを有している赤外線放射器である、請求項６または７記載の装置。
【請求項９】
前記石英ガラス管は、前記赤外線放射器の前記放射器管である、請求項８記載の装置。
【請求項１０】
前記加熱エレメントは、中波の赤外線放射のために設計されている、請求項６から９までのいずれか１項記載の装置。
【請求項１１】
前記壁エレメントは直方体形の中空体を形成している、請求項１から１０までのいずれか１項記載の装置。
【請求項１２】
前記直方体形の中空体は、底部プレートを形成する壁エレメントと、カバープレートを形成する壁エレメントと、中空体の側壁を形成する４つの壁エレメントとを有している、請求項１１記載の装置。
【請求項１３】
少なくとも２つの壁エレメントは、有利には２つの壁エレメントが角部においてほぞ継ぎによって互いに結合されており、かつ／または第１および第２の壁エレメントの石英ガラスシリンダが角部において交互に突出していることによって、ブロック構造形式で互いに結合されている、請求項１から１２までのいずれか１項記載の装置。
【請求項１４】
突出している前記壁エレメントは、該壁エレメントを位置固定するために、前記炉ライニングを取り囲む炉ケースに結合されている、請求項１３記載の装置。
【請求項１５】
前記炉ライニングは、円筒状に形成されており、円筒周面を形成する、環状に湾曲された複数の石英ガラス管を備える壁エレメント、前記カバープレートを形成する壁エレメントおよび前記底部プレートを形成する壁エレメントを有している、請求項１から１０までのいずれか１項記載の装置。
【請求項１６】
前記底部プレートおよび／または前記カバープレートは、複数の石英ガラスシリンダを有しており、該石英ガラスシリンダは、ＳｉＯ２含有の結合材料により互いに結合されている、請求項１２または１５記載の装置。
【発明の詳細な説明】
【技術分野】
【０００１】
本発明は、石英ガラスから成る炉ライニング（炉心管）により取り囲まれたプロセス室、加熱装置および反射体を含む熱処理用の装置に関する。
【０００２】
このような装置は、特に６００℃よりも高い温度に基板を加熱するために適している。
【０００３】
先行技術
加熱素材を６００℃よりも高い温度に加熱するために使用される産業用電気加熱炉では、加熱エレメントとしてしばしば赤外線放射器が使用される。赤外線放射器は、短波、中波および／または長波の赤外線を放射する。赤外線放射器は、しばしばプロセス室の内部に配置されていて、したがって高温にさらされている。それゆえに、赤外線放射器は制限された寿命を有している。
【０００４】
高いプロセス温度および小さなエネルギ損失を保障するためには、これらの炉に断熱性の炉ライニングが設けられている。炉ライニングは、たとえば多くの古典的な炉において耐火粘土から成る耐熱煉瓦から成っている。しかし、耐火粘土から成る炉ライニングは比較的に高い熱容量を有している。炉のスイッチオン後に、まず炉ライニングを温める必要があるので、ライニングの高い熱容量は、炉の比較的長い昇温時間と同時に高いエネルギ損失をもたらす。さらに、耐火粘土から成る炉ライニングの使用は、プロセス室内の清浄性条件も制限する。耐火粘土から成る炉ライニングを有する炉は、高い重量を有しており、したがって制限された可動性でしか使用可能ではない。
【０００５】
耐火粘土から成る炉ライニングを備えた、電気的に加熱されたマッフル焼成炉は、たとえば独国実用新案第１９７３７５３号明細書から公知である。マッフル焼成炉は、加熱装置として、石英によって取り囲まれた加熱ピラーを備えた赤外線放射器を有している。赤外線放射器は、プロセス炉のカバー壁の領域に配置されている。赤外線放射器をプロセス室内に配置することによって、たしかに短い昇温時間と、焼成素材の均一な加熱とが達成されるだろう。しかし、この炉においても、炉ライニングによって昇温時間および冷却時間は延長される。
【０００６】
この場合、プロセス室内の均一な温度を達成するためには、まず炉ライニングを運転温度にまで加熱しなければならない。さらに耐火粘土から成る炉ライニングを有する炉は、小さな熱衝撃耐性しか有していないので、炉の早すぎる開放時に炉ライニングに亀裂が生じることがある。炉ライニングの長い寿命を保障するためには、プロセス室が４００℃よりも低い温度に冷却されている場合にはじめて、炉が開放されることが望ましい。
【０００７】
耐火粘土の他にも、別の耐火性の材料、典型的には６００℃を越える使用温度を有するセラミック製品またはセラミック材料が炉ライニングとして使用される。
【０００８】
特別な要求、たとえば高い清浄性を要求するプロセスのためには、石英ガラスから成る炉ライニングが使用される。石英ガラスから成る炉ライニングを備えた、基板を熱処理するための装置は、たとえば米国特許第４８８３４２４号明細書から公知である。炉ライニングは、加熱素材の迅速な加熱と冷却とを可能にする。炉ライニングは円筒状に形成されており、反射体を備えた被覆体によって冷却のために取り囲まれている。炉ライニングの内部には、ニクロム合金から成る加熱装置が配置されている。
【０００９】
しかし、石英ガラスから成る炉ライニング、特に比較的大きな寸法を有する炉ライニングは、製造に手間がかかる。炉ライニングは、通常は円筒形を有しており、したがって電気加熱炉が使用される多くの用途のためには、制限されてしか適していない。
【００１０】
技術的な課題設定
本発明の根底を成す課題は、炉ライニングを備えた熱処理用の装置を改良して、簡単かつ多様な形式で製造することができ、加熱素材の迅速な加熱および冷却ならびに短いプロセス時間を可能にし、長い寿命により優れている熱処理用の装置を提供することである。
【００１１】
発明の概要
冒頭で述べた特徴を有する熱処理用の装置を起点として、上記課題を解決した本発明による構成によれば、炉ライニングが複数の壁エレメントを有しており、該壁エレメントは、プロセス室に面した側と、プロセス室とは反対に位置する側とを有しており、前記複数の壁エレメントのうちの少なくとも１つの壁エレメントは、複数の石英ガラス管を有しており、該石英ガラス管は、ＳｉＯ２含有の結合材料を介して互いに結合されている。
【００１２】
石英ガラスから成る炉ライニングを備えた公知の装置に比べて、本発明による態様は、２つの重要な付加的特徴を有している。すなわち、第１には炉ライニングが複数の壁エレメントを有しており、第２には、複数の壁エレメントのうちの少なくとも１つの壁エレメントが複数の石英ガラス管を有していて、これらの石英ガラス管はＳｉＯ２含有の結合材料で互いに結合されている。
【００１３】
複数の壁エレメントから成る炉ライニングの構造により、炉ライニングは可変の形状、たとえば直方体、球、円筒、角錐または立方体の形状で製造され得る。炉ライニングの形状は、加熱すべき加熱素材に適合されていてもよい。個別の壁エレメントは、着脱可能に、または固定的に互いに対して結合されている。結合は、たとえば純粋に機械的な形状接続式の、つまり形状に基づく束縛による組立て、壁エレメントの圧着、圧入または接着を含む接合部を介して行われ得る。
【００１４】
さらに、複数の壁エレメントのうちの少なくとも１つの壁エレメントは、複数の石英ガラス管を有している。石英ガラス管は、簡単かつ廉価に製造され得る。石英ガラス管は、中空室を有しており、該中空室は、炉ライニングの断熱に寄与する。この場合、石英ガラス管は真っ直ぐ延びていても、湾曲されていてもよい。複数の石英ガラス管をＳｉＯ２含有の結合材料を用いて結合することにより、１つの壁エレメントが得られ、該壁エレメントは主に石英ガラスから成っている。このような壁エレメントは、高い耐熱性を有している。このことは、１０００℃を越える高い運転温度を可能にする。
【００１５】
本発明に係る炉コーティングは、耐火粘土から成る炉ライニングに比べて小さな重量、ひいては小さな熱容量を有している。これによって、装置の迅速な昇温および冷却が可能にされる。さらに装置は、高い熱衝撃耐性により優れているので、装置は高温時にも開放され得る。装置の寿命は、頻繁で速い温度変化によっても損なわれない。本発明による装置は、バッチ運転のためにも、連続運転のためにも適している。
【００１６】
本発明に係る装置の有利な態様では、ＳｉＯ２含有の結合材料は、同時に反射体としても結合手段としても機能する。
【００１７】
石英ガラス管を結合するために、ＳｉＯ２含有の結合材料が使用される。このＳｉＯ２含有の結合材料は、たとえばスラリの形態で結合すべき石英ガラス管に塗布され、乾燥され、場合によっては焼結される。有利には、ＳｉＯ２含有の結合材料は、石英ガラスから成る、不透明、拡散性、高反射かつ多孔性の層である。この層は、反射特性を有しており、したがって同時に反射体として機能する。結合材料の反射特性により、装置のよりエネルギ効率的な運転が可能にされる。さらに、加熱素材は、設けられた反射層により迅速に加熱されるので、バッチ運転プロセスにおいてプロセス時間も短縮される。
【００１８】
ＳｉＯ２含有の結合材料が、壁エレメントの、プロセス室に面した側に塗布されていると有利であることが判った。
【００１９】
ＳｉＯ２含有の結合材料は、高い温度安定性と、熱衝撃耐性とを有している。ＳｉＯ２含有の結合材料が、壁エレメントの、プロセス室に面した側に塗布されていることによって、加熱素材の、エネルギ効率のよい熱処理が可能にされる。この場合、発生するエネルギ損失が最小限にされるだけでなく、壁エレメントへのエネルギ導入も減じられるので、加熱装置によりプロセス室に導入されたエネルギは、一層、加熱素材の熱処理のために使用することができる。
【００２０】
択一的な実施の形態では、ＳｉＯ２含有の結合材料は、壁エレメントの、プロセス室とは反対に位置する側に塗布されている。
【００２１】
プロセス室とは反対に位置する側に塗布されたＳｉＯ２含有の結合材料も、発生するエネルギ損失の減少をもたらす。壁エレメントの、プロセス室とは反対に位置する側にコーティングが塗布されていることにより、コーティングは、比較的低い温度および温度変動にさらされている。プロセス室に面した側に塗布されているコーティングに比べて、プロセス室とは反対に位置する側に塗布されたこのようなコーティングはより高い寿命を有している。
【００２２】
石英ガラス管が円形の横断面を有しており、かつ石英ガラス管の外径が、４ｍｍ〜５０ｍｍの範囲にあると有利であることが判った。
【００２３】
円形の直径を有する石英ガラス管は、簡単かつ廉価に製造することができる。４ｍｍよりも小さな外径を有する石英ガラス管は、比較的に小さな中空室しか有していないので、プロセス室の断熱に関する中空室の作用は、失われる。５０ｍｍよりも大きな外径を有する石英ガラス管は、加工に手間がかかり、装置のコンパクトな構図形式を損なう。
【００２４】
本発明に係る装置の有利な態様では、複数の石英ガラス管のうちの少なくとも１つの石英ガラス管内に、加熱装置の部品である加熱エレメントが配置されている。
【００２５】
石英ガラス管の内部には、１つまたは複数の加熱エレメントが配置されていてよく、複数の石英ガラス管に加熱エレメントが装備されていてよい。石英ガラス管内に加熱エレメントが配置されていることにより、照射強度の品質を損なうことなく、加熱エレメントと加熱素材との間の小さな間隔が達成される。
【００２６】
１つの壁エレメントの全ての石英ガラス管に加熱エレメントが装填されていると有利である。
【００２７】
１つの壁エレメントの全ての石英ガラス管に加熱エレメントが装填されていることによって、加熱素材が高い照射強度でできるだけ均質に照射されることが保障され得る。
【００２８】
加熱エレメントが、放射器管と加熱フィラメントとを有する赤外線放射器であると有利であることが判った。
【００２９】
赤外線放射器の形態の加熱エレメントにより、加熱素材が直接に加熱され、これにより加熱素材の迅速かつ均一な加熱が達成される。使用される赤外線放射器は、たとえば短波、中波および／または長波の赤外線放射のために設計されていてよい。赤外線放射器は、少なくとも１つの加熱フィラメントを有している。この加熱フィラメントは、たとえば石英ガラス管から成る放射器管により取り囲まれている。
【００３０】
石英ガラス管が、赤外線放射器の放射器管であると有利である。
【００３１】
壁エレメントの石英ガラス管が同時に赤外線放射器の放射器管であることによって、加熱エレメントと照射すべき加熱素材との間のできるだけ小さな間隔が達成され得る。さらに、石英ガラス管および放射器管において発生する放射損失が最小限にされるので、装置のエネルギ効率が改善される。
【００３２】
有利な態様では、加熱エレメントが中波の赤外線放射のために設計されている。
【００３３】
加熱フィラメントの保護のために不活性ガスを充填され、したがって閉じられている、短波のＩＲ波長領域のための赤外線放射器に比べて、中波の加熱放射器の放射器管は開いていて良い。片側または両側で開いた放射器管では、加熱フィラメントには直接に手が届き、したがって特に容易かつ廉価に交換され得る。したがって本態様は、装置の組立ておよびメンテナンスを容易にする。
【００３４】
本発明に係る装置の有利な態様では、壁エレメントが直方体形の中空体を形成する。
【００３５】
壁エレメントは、炉ライニングの一部である。壁エレメントは、該壁エレメントが直方体形の中空体を形成するように配置されていると有利である。たとえば、直方体形の中空体は、全ての側で本発明による壁エレメントにより取り囲まれている。このような中空体は特に、断続的な運転で使用される炉のための炉コーティングとして適している。さらに、直方体形の中空体は、１つまたは２つの側で開放して形成されていてもよい。特に、２つの側で開放している炉ライニングは、継続的な連続運転における使用のために適している。
【００３６】
有利な態様では、直方体形の中空体が、底部プレートを形成する壁エレメント、カバープレートを形成する壁エレメントおよび中空体の側壁を形成する４つの壁エレメントを含んでいる。
【００３７】
底部プレート、カバープレートおよび４つの壁エレメントを有する直方体形の中空体の形態の炉ライニングは、特に断続的な運転において使用される炉のための炉ライニングとして適している。壁エレメントは、プロセス室を取り囲んでいて、これにより、炉ライニングは、清浄性要求が高い用途のためにも適している。炉ライニングは石英ガラスから製造されているので、プロセス条件下で炉ライニングによる重大な汚染は見込まれない。
【００３８】
少なくとも２つの壁エレメントがブロック構造式に互いに結合されていると有利であることが判った。このことは、有利には２つの壁エレメントが角部において、ほぞ継ぎ（Verzinkung）により互いに結合されていて、かつ／または第１および第２の壁エレメントの石英ガラスシリンダが角部において交互に突出していることにより行われる。
【００３９】
炉ライニングの壁エレメントは、たとえばほぞ継ぎまたはかみ合わせによりブロック構造形式で互いに結合されている。壁エレメントは、角部において交互に突出するか、または角部において面一に終わっている。ブロック構造形式での壁エレメントの結合により、高い機械的な負荷に耐え、同時に個別の壁エレメントの交換を可能にする接合部が得られる。
【００４０】
突出している壁エレメントは、該壁エレメントの位置固定のために、炉ライニングを取り囲む炉ケースに結合されていると有利である。
【００４１】
炉ケースは、たとえば鉱物繊維マットの形態の断熱材および金属薄板被覆部を有している。突出している壁エレメントは、該壁エレメントの位置固定のために着脱可能にまたは固定的に炉ケースに結合されていてよい。最も簡単な場合、壁エレメントの位置固定は、壁エレメントが断熱材および金属薄板被覆部により取り囲まれていることによって既に実現される。
【００４２】
本発明に係る装置の別の有利な実施の形態では、炉ライニングが円筒形に形成されていて、円筒周面を形成する壁エレメントは、環状に湾曲された複数の石英ガラス管、カバープレートを形成する壁エレメントおよび底部プレートを形成する壁エレメントを含んでいる。
【００４３】
中空円筒状の炉ライニングは、特に、加熱素材が同様に円筒形を有している場合に、加熱素材の全ての側での均一な照射を可能にする。さらに炉ライニングは、底部プレートおよびカバープレートの形態の壁エレメントを有している。
【００４４】
底部プレートおよび／またはカバープレートが複数の石英ガラスシリンダを有していて、該石英ガラスシリンダがＳｉＯ２含有の結合材料により互いに結合されていると有利である。
【００４５】
石英ガラスシリンダから成る底部プレートおよび／またはカバープレートは、簡単かつ廉価に製造され得る。石英ガラスシリンダはさらに中空室を有している。中空室は、装置の断熱のために寄与する。さらに、複数の石英ガラスシリンダから成る底部プレートおよび／またはカバープレート内には、複数の加熱エレメントが配置されていてよく、これにより加熱素材に関してできるだけ均一な照射強度が達成される。
【００４６】
有利な態様では、炉ライニングが耐火性の耐熱マットにより取り囲まれている。
【００４７】
以下に本発明を実施の形態および図面につき詳しく説明する。
【図面の簡単な説明】
【００４８】
【図１】熱処理用の本発明に係る装置の壁エレメントの第１の実施の形態を示す三次元図である。
【図２】熱処理用の本発明に係る装置の壁エレメントの第２の実施の形態を示す側面図である。
【図３】図１に示した、互いに結合された４つの壁エレメントを示す平面図である。
【図４】互いに結合された４つの壁エレメントを示す三次元図である。
【図５】本発明に係る装置内に位置決めされた試料の温度-時間経過を示す図である。
【００４９】
図１は、本発明に係る熱処理用の装置の壁エレメントを概略的に示している。該壁エレメントには全体として符号「１」が割り当てられている。壁エレメント１は、透明な石英ガラスから成る４つの石英ガラス管４ａ−４ｄから成っている。個別の石英ガラス管４ａ−４ｄは、長さ×幅×高さ（Ｌ×Ｂ×Ｈ）で３５０ｍｍ×３４ｍｍ×１４ｍｍの寸法を有している。面状の壁エレメントを構成するためには、石英ガラス管４ａ−４ｄは、相並んで配置されていて、ＳｉＯ２含有の結合材料５を介して互いに結合されている。壁エレメント１には、石英ガラス管４ａ−４ｄは平面において交互に、５０ｍｍだけ互いに対してずらされて配置されているので、石英ガラス管４ａおよび４ｃが一方の側で、石英ガラス管４ｂおよび４ｄが他方の側で結合体から突出している。全体的な壁エレメント１は１４０ｍｍの幅で４００ｍｍの長さである。
【００５０】
以下に、壁エレメント１の製造を詳しく説明する。石英ガラス管４ａ−４ｄを結合させるために、ＳｉＯ２含有の結合材料５として、石英粉末および水から成る懸濁液が使用される。この懸濁液により４つの石英ガラス管４ａ−４ｄは順々に片面をコーティングされる。石英ガラス管４ａ−４ｄの表面に懸濁液を塗布することは、室温で自動化された噴射法により行われる。コーティングの厚さは約１ミリメートルである。乾燥の前に、片側でコーティングされた石英ガラス管４ａ−４ｄは、コーティングされた面を上方に向けて、石英ガラスから成る耐熱性の平坦な載置プレートに載置される。コーティングの直後に、石英ガラス管４ａ−４ｄは、軸方向で互いに対して押圧されるので、連続的な組付けで、材料接続式の平坦な結合体がプレートの形態で生じる。
【００５１】
互いに対して圧着された石英ガラス管４ａ−４ｄは、コーティング後に脆弱な未焼成状態にある。したがって、石英ガラス管４ａ−４は、引き続き載置プレートと一緒に焼結炉に移送される。未焼成品の焼結は、約１２４０℃で２時間、空気雰囲気中で行われる。焼結後に、石英ガラス管４ａ−４ｄは互いに機械的に安定的に結合されているおり、これにより、９９．９％以上の石英ガラス（ＳｉＯ２）から成る壁エレメント１が得られる。完成した壁エレメント１において、コーティングは、壁エレメント１の、プロセス室とは反対の側の側３に被着されている。コーティングは不透明であり、同時に反射層として働く。
【００５２】
図１から図４において同一の符号が使用されている限り、それらの符号によって、図１に示した壁エレメントの実施の形態の説明につき上記で詳しく説明されたものと構造が同一または比類する構成部材および構造部分が示されている。
【００５３】
壁エレメントの第２の実施の形態は、図２に概略的に示されている。図２は、壁エレメント２０の側面図を示している。壁エレメント２０は、４つの石英ガラスシリンダ２１ａ，２１ｂ，２１ｃ，２１ｄを有している。これらの石英ガラスシリンダ２１ａ，２１ｂ，２１ｃ，２１ｄは、ＳｉＯ２含有の結合材料５により互いに結合されている。石英ガラスシリンダは、相並んでかつ交互に５０ｍｍだけ互いに対してずらされて配置されている。壁エレメント２０の一方の側２２も、反対に位置する側（図示せず）も、結合部の領域だけがＳｉＯ２含有の結合材料５でコーティングされている。個別の石英ガラスシリンダ２１ａ，２１ｂ，２１ｃ，２１ｄは、３５０ｍｍ×３４ｍｍ×１４ｍｍ（Ｌ×Ｂ×Ｈ）の寸法を有している。壁エレメント２０全体は、１４０ｍｍの幅で４００ｍｍの長さである。
【００５４】
実施例１
第１の実施の形態では、熱処理用の装置（図示せず）は、直方体形の中空体の形態の炉ライニングを有している。炉ライニングは、石英ガラスから成る複数の壁エレメント１と、底部プレートと、カバープレートとを有している。
【００５５】
図３は、鉛直方向に設置され、接合部を介して互いに結合された４つの壁エレメント１を上から見た平面図である。結合体には全体として符号３０が割り当てられている。壁エレメント１は、壁エレメント１の、交互に互いに対して５０ｍｍずらされた端部が互いに内外に嵌め込まれてブロック構造形式で互いに結合されているように、組み立てられている。各壁エレメント１は、プロセス室３１とは反対の側２と、プロセス室３１に面した側３とを有している。プロセス室３１に面した側３は、ＳｉＯ２含有の結合材料５でコーティングされている。ブロック構造で互いに結合された壁エレメント１の三次元図は図４に示されている。
【００５６】
結合体３０は、矩形のカバープレート（図示せず）によりカバーされている。カバープレートは、石英ガラスから成る１１本の管から成っている。これらの管は、４００ｍｍの長さと、３４ｍｍの幅と、１４ｍｍの高さとを有している。これらの管は、ＳｉＯ２含有の結合材料５を介して互いに対して結合されている。結合は、既に壁エレメント１のために図１に関して説明したように行われる。カバープレートの個別の管は相並んで配置されている。壁エレメント１に対する差異は、カバープレートの個別の管が互いに対してずらされないで配置されていることである。矩形のカバープレートの、プロセス室に面した側は、ＳｉＯ２含有の結合材料５によりコーティングされている。プロセス室とは反対の側では、カバープレートはコーティングを有していない。矩形のカバープレートは、４００×４００×１４ｍｍ（Ｌ×Ｂ×Ｈ）の寸法を有している。カバーの面積は、０．１６ｍ２である。
【００５７】
底部プレート（図示せず）は、同様に石英ガラスから成る複数の丸管から製造されている。該丸管は、ＳｉＯ２含有の結合材料５を介して互いに結合されている。底部プレートの製造のためには、１０ｍｍの外径および４００ｍｍの長さを有する１０本の丸管が互いに結合されている。丸管は、１つの平面において相並んで、しかし互いに対してずらされずに配置されている。底部プレートの幅は、約１００ｍｍであり、４００×１００ｍｍ２＝０．０４ｍ２の面積を有している。
【００５８】
底部プレートの１０本の丸管のそれぞれには、３５０ｍｍの長さの加熱コイル（フィラメント）が引き込まれている。丸管の両端部は、セラミック製口金で閉じられている。各フィラメントは、４００ワットの電気出力を有している。総出力は４キロワット（ｋＷ）である。底部プレートの加熱領域の面積は３５０×１００ｍｍ２の大きさであるので、４ｋＷ／０．０３５ｍ２＝１１４ｋＷ／ｍ２の面出力が生じる。
【００５９】
カバープレートに対する底部プレートの面積差（０．１２ｍ２）が、管区分により作られている。管区分の上面には、不透明な、拡散性の高反射性の石英ガラスがコーティングされている。コーティングは、約１０ナノメートル〜５０マイクロメートルの直径を有する極めて多数の小さな石英小球から成っている。固く焼結された、相応して多孔性であるＳｉＯ２材料の孔には空気が充填されており、該ＳｉＯ２材料は、極めて小さな構造に基づいて、材料のグラムあたり約５ｍ２である巨大な表面を有している。ここで説明する構造では、約６７０グラムの不透明な材料が固く被着されるので、約３３５０ｍ２の炉内室の表面が生じる。この大きな表面は、赤外線を介した石英ガラスの直接的な加熱を介した、孔内の空気の迅速で間接的な加熱を促進する。
【００６０】
炉ライニングは、一層の断熱材により取り囲まれている。断熱材は、酸化アルミニウムおよび酸化ケイ素をベースとする耐火性の高温用マットから成っており、該マットは、２５ｍｍの厚さを有している。断熱材の外側は、金属薄板被覆部で取り囲まれている。上面を介した炉への装入を可能にするために、カバーは開放され得る。放射装置全体は、約１０キログラムであり、可動性の使用のために適している。
【００６１】
炉ライニングにより取り囲まれたプロセス室３１内には、加熱すべき加熱素材が導入される。プロセス室３１は、３２０ｍｍの長さ、３２０ｍｍの幅および１４５ｍｍの高さを有している。
【００６２】
図５には、本願に係る装置のプロセス室３１の中心に位置決めされた試料の温度−時間経過が示されている。試料は、１０ｍｍの外径と、５０ｍｍの長さを有する石英ガラスの丸管である。測定試料の温度を検出するために、石英ガラスの丸管の内部にセラミック接着剤で位置固定されたＮｉＣｒＮｉ−サーモエレメントが設けられている。測定結果が、石英ガラス管の内部への加熱フィラメントの直接的な放射によって歪曲されることを防ぐために、石英ガラスの丸管の外面は、丸管を巡って延びる金コーティングを有している。試料は、加熱領域から３０ｍｍの間隔を置いた、石英ガラスから成る置き台に載置されている。
【００６３】
試料の温度を特定するために、装置は室温で運転を開始され（いわゆるコールドスタート）、電気的な全出力（４ｋＷ）にスイッチオンされた。２分後に、加熱素材の温度は２６０℃に達し、４分後に５４０℃が生じた。９００℃には約１７．５分後に達し、最高温度である９５０℃には２２分後に達した。
【００６４】
石英構成部品を損傷しないために、最高温度は９５０℃に制限され、次いで昇温段階は終了される。石英ガラス構成部分および加熱コイルが持続的に１０００℃よりも下方の温度で運転される場合、炉ライニングの、１００００運転時間以上のメンテナンス不要な寿命が達成される。
【００６５】
次いで、８００℃の保持温度を調節するために、電気的な出力は持続的な１．６ｋＷにまで下げられる。この温度は、ガラスから成る基板に指向性の反射体、たとえば金のような金属層を被着するために適している。閉じられた構造により、放射エネルギが使用されるのではなく、加熱された空気の、発生する対流熱も、全体的な加熱のために寄与する。直線的な領域（２６０℃〜５６０℃）における温度勾配は、昇温時には約２．３ｋ／ｍｉｎであり、必要となる加熱時間は最小限にされる。
【００６６】
加熱プロセス後に、給電の遮断直後に構造体のカバーが取り外され、試料がトングを用いて取り出される。この場合に、試料は６００℃よりも高い温度を有している。純粋な石英ガラスから成る炉の内側ライニングの優れた熱衝撃耐性に基づいて、時間を消耗する冷却段階は不要である。従来のマッフル炉に比べて総プロセス時間は数時間だけ短くされる。比較例１を参照。試料は、即座に交換されるので、プロセスは直接に再び新しく開始され得る。
【００６７】
炉の新規の内側ライニングが石英ガラスから成っていて、材料および放射器自体は持続的に約１０００℃までの温度に耐えるので、ベンチレータまたは冷却液による個別の構成要素の冷却は不要である。
【００６８】
実施例２
装置の構造は、実施例１の装置の構造とは、互いに反対の側に位置する２つの壁エレメント１が完全に取り除かれている点で異なっている。２つの開口は、加熱すべき加熱素材を連続的に導入するための供給部である。カバーと底部とを備えた残りの両壁部として形成された新規の内側ライニングを備えた炉は、高温の、かつスイッチオンされた状態で（電気的な持続出力１．５ｋＷ）で中心に部材を装填される。置き台は、加熱領域（底部）から６０ｍｍの間隔を有している。
【００６９】
実施例１で説明したような石英ガラスから成る試料は、室温から開始して、約９Ｋ／ｍｉｎの勾配で昇温し、３分後に６００℃の温度に達し、１４分後に７４０℃の最高温度に達する。実施例１の８００℃の最高温度に対する差異は、側方の２つの開口を通じた対流熱損失により、かつ放射源と加熱素材との間の幾らか大きな間隔により説明される。
【００７０】
実施例３
実施例３による炉の構造は、実施例２による装置に相当する。炉は、高温の、スイッチオンされた状態（電気的な継続出力１．５ｋＷ）で運転され、連続的な焼結プロセスのために使用される。このためには、上面に金をコーティングされた構成部材、たとえばＬ×Ｂ×Ｈ＝１０００ｍｍ×３４ｍｍ×１４ｍｍの寸法を有する石英管が、コーティングの焼付けのために炉を通じてガイドされ、構成部材は２００ｍｍ／ｍｉｎの速度で炉の高温のプロセス室を通じて運動し、反対の側から再び導出される。構成部材は、炉の外側に位置する保持体によって手動で炉を通じて運動させられる。管は底部プレートの加熱領域に対して６０ｍｍの間隔で運動する。
【００７１】
炉の通過後に、管のコーティングは、極めて良好な表面密着性を有する視覚的に均質な表面を有している。表面への金の密着は、接着テープ引き剥がしテストにより求められる。このテストは、市場で自由に入手可能な接着テープ、たとえば３Ｍ社のＳｃｏｔｃｈ−接着テープを金めっきされた表面に被着し、再び一気に引き剥がすことを含む。金の密着性が不十分であると、金属の付着物がテープの粘着面に残る。金属をコーティングされた表面は、粒子又は異物によって汚染されていることはない。なぜならば、ＳｉＯ２から成る新規の炉ライニングは、汚染なしにかつ粒子発生なしに作業するからである。
【００７２】
比較例１
従来のマッフル焼成炉は、２４ｋＷの電気的な皮相電力と、煉瓦張りの形態の炉ライニングと、プロセス室とを有し、該プロセス室は、Ｌ×Ｂ×Ｈ＝１０００ｍｍ×５００ｍｍ×３００ｍｍの有効空間寸法を有している。このマッフル焼成炉内に、長さ３００ｍｍ、幅３４ｍｍ、高さ１４ｍｍの、一方の側で金属をコーティングされた石英管がコーティングの焼付けのために導入され、試料の温度−時間経過が求められる。昇温曲線（図示せず）は、７００℃〜１０００℃の間で６．６Ｋ／ｍｉｎの勾配を有している。炉温度は、最大１０００℃に維持される。炉のスイッチオフ後、温度が６００℃に達して試料の取出しのために最も早く炉が開放され得るまで５．５時間かかる。煉瓦張りの長い寿命（＞１年）を亀裂形成無しに保障するために、炉は４００℃以下でようやく開放されることが望ましい。なぜならば煉瓦張りの石は高い温度衝撃耐性を有していないからである。
【００７３】
実施例４
装置の構成は、実施例１の装置とは、面状放射器として相並んで配置された３つの底部プレートが設けられている点で異なっている。各底部プレートは、１０本の丸管を有している。該丸管は４００ワットの出力を有するそれぞれ１つの加熱フィラメントを備えている。装置の電気的な総出力は、１２ｋＷである。丸管の両端部にはセラミック製口金が設けられている。３つの面状放射器（底部プレート）は、全体で４００×３００ｍｍ２＝０．１２ｍ２の面積を占めている。対峙して位置するカバーの面積（０．１６ｍ２）との差異は、個別の、一方の側で上面においてコーティングされた管片より設計される。
【００７４】
鋼プレート（Ｌ×Ｂ×Ｈ＝２００ｍｍ×１２０ｍｍ×０．７５ｍｍ）を加熱する場合、鋼プレートの表面はわずかに酸化されている。プレートと面状放射器との間の最も短い間隔は３０ｍｍである。２０℃の室温から開始して、８００℃の目標温度は、４分後に達成される。昇温勾配は、直線状の範囲で約４．５Ｋ／ｓである。
【００７５】
比較例２
実施例４に示した同一の寸法および品質を有する鋼プレートを従来の赤外線モジュールを用いて短波の９つの放射線で側方から加熱する。赤外線モジュールは、１００ｋＷ／ｍ２の出力密度と、３８ｋＷの電気総出力とを有している。赤外線モジュールの加熱領域は、Ｌ×Ｂ＝７００ｍｍ×５００ｍｍの面積を有している。加熱素材に対する加熱領域の間隔は１２０ｍｍである。
【００７６】
昇温勾配は、最初は約１４Ｋ／ｓであり、急激に平坦になる。６４０℃の最大温度は約２分後に達成される。全ての面への高い対流損失と、高い反射性とに基づいて鋼プレートの比較的高い温度は、放射線による加熱のみでは不可能であり、８００℃の目標温度を達成することはできない。プレートと加熱領域との間の比較的小さな間隔は、非現実的である。なぜならば放射器を含む周囲が、たとえ冷却したとしても、上記の温度範囲に許容不応なように加熱されるからである。
【００７７】
比較例３
比較例２と同一の寸法および同一の品質を有する鋼プレートを、２つの対流赤外線モジュールを介して短波の放射線で２つの側から加熱する。赤外線モジュールは、それぞれ１００ｋＷ／ｍ２の出力密度を有している。電気的な出力は、合計で７５ｋＷである。モジュールの加熱領域は、それぞれＬ×Ｂ＝７００ｍ×５００ｍｍの面積を有している。加熱領域と加熱素材との間の間隔は１２０ｍｍである。
【００７８】
昇温勾配は、当初は約２５Ｋ／ｓ−３０Ｋ／ｓである。約６８０℃の最大温度は、約１．５分後に生じ、８００℃の目標温度には到達することができない。５００℃から、周囲の著しい加熱（煙発生）が観察される。
【００７９】
実施例５
択一的な実施の形態では、壁エレメントは、それ自体が加熱放射体として機能し、複数の側から同時に加熱素材を加熱するように形成されている。８７５ｍｍの長さ、３４ｍｍの幅および１４ｍｍの高さを有する、石英ガラスから成る個別の５つのツイン管は、環状に湾曲され、その後に外面をコーティングされて、互いに結合されている。このようにして得られたプロセス室の内側曲率半径は、約１２０ｍｍである。円弧は、間隙（約３０ｍｍ）をあけている。この間隙を通じて、電気的な接続部が給電のためにプロセス室の外側の領域にガイドされる。環状の５つのツイン管は、それぞれ７０ｃｍの長さのそれぞれ２つの加熱コイルを有している。これらのツイン管は、垂直方向に上下に重なって直接に接触して１つの結合体を形成する。各加熱コイルは、０．９ｋＷの出力を有している。装置の総出力は、９ｋＷである。底部プレートおよびカバープレートは、実施例１に記載されるように加熱エレメントを有しない接合された個別の管から成っている。
【００８０】
実施例４または比較例２または３において記載されるような鋼プレートは、中心で室内に垂直方向に位置決めされている。内壁に対する鋼プレートの平均間隔は約１２０ｍｍである。約６５℃であるスタート温度を起点として、約３０Ｋ／ｓの昇温勾配で約３５秒後に１０００℃を越える温度が達成される。約８００℃の保持温度のために、電気的な出力は１．６ｋＷに絞られる。
【００８１】
実施例６
別の実施の形態では、炉コーティングが、実施の形態１による炉コーティングとは異なっている。つまり、１つの壁エレメント１が省略されている。これによって、開いた側を通じたプロセス室への装填が有利である。装填は自動的にロボットアームにより行われる。ロボットは、加熱すべき構成部材を規定された期間だけ高温領域に、目標温度が達成されるまで保持する。その後に、構成部材は、成形工具内に入れられる。次いで、再び次の構成部材が赤外線炉内で目標温度に達するまでもたらされる。
【００８２】
炭素繊維により強化されたプラスチック（ＣＦＫ）、ここでは熱塑性プラスチックＰＰＳ（ポリフェニレンスルフィド）が加熱される。ＣＦＫから成るプレートは、Ｌ×Ｂ×Ｈ＝１８０ｍｍ×８５ｍｍ×４ｍｍの寸法を有している。プレートに対する面状放射器の間隔は５５ｍｍである。
【００８３】
スイッチオン後に、面状放射器は、４ｋＷの給電で作動する。プロセス室は、ＣＦＫが高温領域に保持される前に、最初の５分で加熱される。線形の加熱範囲における昇温勾配は、ＣＦＫの放射器とは反対の側で約４．８Ｋ／ｓである。高温領域への加熱素材の導入後に約１０秒で、電気的な加熱はスイッチオフされ、ＣＦＫ表面の早期の過熱を阻止することができる。炉の内側ライニングに基づいて、壁の放射により暖かい空気（対流）に支援され、内部の温度は側面が開いているにもかかわらずさらに上昇し、ＣＦＫをプロセス室に導入してから約８５秒後に、放射器とは反対の側で２６０℃の目標温度が達成される。続く１００秒間で、温度は約０．２Ｋ／ｓの勾配で２８０℃にまでさらに上昇し、温度は数分後まで保持される。２６０℃への均質な加熱によりＰＰＳは軟化するので、材料の変形は容易に可能である。
【図１】
2015513058.tif 000003
【図２】
2015513058.tif 000004
【図３】
2015513058.tif 000005
【図４】
2015513058.tif 000006
【図５】
2015513058.tif 000007
【国際調査報告】
2015513058.tif 000008
2015513058.tif 000009
2015513058.tif 000010
2015513058.tif 000011